Легкоплавкое стекло
LOW-MELTING GLASS

Изобретение относится к производству стекол, используемых, преимущественно, в электронной и радиотехнической промышленности.
2
3
2
2
2
3
Известно легкоплавкое стекло, содержащее, мас. %: PbO 75,6-76,4; ВО 13,7-14,3; SiO 3,0-5,0; ZrO 3,5-4,5; NdO 0,8-1,2 [1]. Температура размягчения такого стекла 365-370°C.
Задача изобретения состоит в уменьшении количества дорогостоящего и токсичного PbO при сохранении температуры размягчения стекла.
2
3
2
2
3
2
2
3
2
2
3
2
Технический результат достигается тем, что легкоплавкое стекло, включающее PbO, ВO, SiO, NdO, дополнительно содержит GeO, причем компоненты находятся при следующем соотношении, мас. %: PbO 62,2-64,8; ВO 17,0-21,0; SiO 6.0-7,0; NdO 0,8-1,2; GeO 9,0-11,0.
В таблице приведены составы стекла.
Варку стекла проводят в электропечах в окислительной среде.
Источник информации
1. SU 1033461, С03С 3/12, 1983.